(57)【要約】  ツイナックスケーブル１００は、第１の信号線および第２の信号線からなる一対の信号線、および一対の信号線を覆う絶縁層からなる信号線対と、ドレイン線と、信号線対およびドレイン線を覆うように絶縁層の外周側に配置されるシールドテープと、を含むツイナックス構造を備える。絶縁層はポリエチレンを主成分とし、３０ｐｐｍ以上４０００ｐｐｍ以下のヒンダードフェノール系酸化防止剤を含む。また周波数１０ＧＨｚの高周波電界を印加した場合における絶縁層の誘電正接ｔａｎδが３．０×１０−４以下である。
2019082437.tif 000002
【特許請求の範囲】
【請求項１】
第１の信号線および第２の信号線からなる一対の信号線と前記一対の信号線を覆う絶縁層とを含む信号線対と、
ドレイン線と、
前記信号線対および前記ドレイン線を覆うように配置されるシールドテープと、を含むツイナックス構造を備え、
前記絶縁層は、
ポリオレフィン樹脂を主成分とし、
３０ｐｐｍ以上４０００ｐｐｍ以下のヒンダードフェノール系酸化防止剤を含み、
周波数１０ＧＨｚの高周波電界を印加した場合における前記絶縁層の誘電正接ｔａｎδが３．０×１０−４以下である、ツイナックスケーブル。
【請求項２】
スキューが６ｐｓ／ｍ以下である、請求項１に記載のツイナックスケーブル。
【請求項３】
前記ポリオレフィン樹脂の分子量分布Ｍｗ／Ｍｎが６．０以上である、請求項１又は請求項２に記載のツイナックスケーブル。
【請求項４】
前記ポリオレフィン樹脂が、低密度ポリエチレン、直鎖状低密度ポリエチレン、中密度ポリエチレン、高密度ポリエチレンのいずれかである、請求項１〜請求項３のいずれか１項に記載のツイナックスケーブル。
【請求項５】
前記ポリオレフィン樹脂は電子線架橋されている、請求項１〜請求項４のいずれか１項に記載のツイナックスケーブル。
【請求項６】
長手方向に垂直な断面において、前記第１の信号線の重心Ｃ１と、前記第２の信号線の重心Ｃ２とを結ぶ線分の垂直二等分線に関して、前記断面が線対称である、請求項１〜請求項５のいずれか１項に記載のツイナックスケーブル。
【請求項７】
少なくとも１本の請求項１〜請求項６のいずれか１項に記載のツイナックスケーブルと、
前記ツイナックスケーブルを内包するように配置される中空筒状の外被と、
を備える、多芯ケーブル。
【発明の詳細な説明】
【技術分野】
【０００１】
本開示は、ツイナックスケーブル及び多芯ケーブルに関するものである。本出願は、２０１７年１０月２５日出願の日本出願第２０１７−２０６５５０号に基づく優先権を主張し、前記日本出願に記載された全ての記載内容を援用するものである。
【背景技術】
【０００２】
高速で信号を伝送する技術として差動伝送での信号伝送技術が知られている。差動伝送は、対をなす２本の信号線に逆位相の信号を流し、信号線間の電位差で伝送する方式である。差動伝送での通信に適用可能なツイナックスケーブルの一例が特許文献１に開示されている。
【先行技術文献】
【特許文献】
【０００３】
【特許文献１】特開２００４−８７１８９号公報
【発明の概要】
【０００４】
本開示のツイナックスケーブルは、第１の信号線および第２の信号線からなる一対の信号線と一対の信号線を覆う絶縁層とを含む信号線対と、ドレイン線と、信号線対およびドレイン線を覆うように配置されるシールドテープと、を含むツイナックス構造を備える。絶縁層はポリオレフィン樹脂を主成分とし、３０ｐｐｍ以上４０００ｐｐｍ以下のヒンダードフェノール系酸化防止剤を含む。また周波数１０ＧＨｚの高周波電界を印加した場合における絶縁層の誘電正接ｔａｎδが３．０×１０−４以下である。
【図面の簡単な説明】
【０００５】
【図１】図１は、ツイナックスケーブルの一例を示す断面模式図である。
【図２】図２は、ツイナックスケーブルの一例を示す断面模式図である。
【図３】図３は、多芯ケーブルの一例を示す断面模式図である。
【発明を実施するための形態】
【０００６】
［本開示が解決しようとする課題］
ケーブルを通じて伝送されるデータ量の増大に伴い、差動伝送で通信を行う場合においても信号伝送のより一層の高速化が求められている。伝送損失（伝送ロス）は、信号の周波数及び信号伝送ケーブルの絶縁層の誘電正接と正の相関を持つため、信号伝送の高速化のためには、高周波数帯域における絶縁層の誘電正接を低減し、伝送損失をより一層低減して、信号の伝送を安定的に行う必要がある。また、差動伝送において信号の品質を高める為には、２本の信号線間の伝播遅延時間差（スキュー）を低減することが重要である。本開示では、信号の伝送損失を充分に低減でき、かつ、スキューを十分に低減できるツイナックスケーブルを提供することを目的の一つとする。
【０００７】
［本開示の効果］
上記ツイナックスケーブルによれば、信号の伝送損失およびスキューを充分に低減できるツイナックスケーブルを提供することができる。
【０００８】
［本開示の実施形態の説明］
最初に本開示の実施形態を列記して説明する。本開示のツイナックスケーブルは、第１の信号線および第２の信号線からなる一対の信号線と一対の信号線を覆う絶縁層とを含む信号線対と、ドレイン線と、信号線対およびドレイン線を覆うように配置されるシールドテープと、を含むツイナックス構造を備える。絶縁層はポリオレフィン樹脂を主成分とし、３０ｐｐｍ以上４０００ｐｐｍ以下のヒンダードフェノール系酸化防止剤を含む。また周波数１０ＧＨｚの高周波電界を印加した場合における絶縁層の誘電正接ｔａｎδが３．０×１０−４以下である。
【０００９】
本開示のツイナックスケーブルは、第１の信号線および第２の信号線からなる一対の信号線と一対の信号線を覆う絶縁層とを含む信号線対と、ドレイン線と、信号線対およびドレイン線を覆うように配置されるシールドテープと、を含むツイナックス構造を備える。このようなツイナックス構造を有することにより、高精度かつ高速での信号伝送をより効率よく行うことができる。またドレイン線は接地され、ツイナックスケーブルにおける帯電を防止することができる。さらにシールドテープを含むことで、外部からの電磁ノイズの干渉を防ぎ、また、信号線対の各信号線間相互の干渉を低減することができる。
【００１０】
ツイナックスケーブルにおいて、高速に信号を伝送するためには、高周波数帯において安定的に信号伝送の高速化のためには、高周波数帯における信号の伝送を安定的に行う必要がある。高周波数になるほど伝送損失（伝送ロス）をより一層低減することが求められる。
【００１１】
ツイナックスケーブルの伝送損失を低減するためには、適切な材料を選定することが重要である。本発明者らは、上記目的を達成するために適切な材料について検討し、以下のような知見を得た。まず信号対を形成する絶縁層の主成分をポリオレフィン樹脂とする。ポリオレフィン樹脂は低伝送損失を達成するのに好適な材料である。またポリオレフィン樹脂は成形加工性、特に押出成形性にも優れている。
【００１２】
さらに、上記絶縁層として、ポリオレフィン樹脂を主成分とするとともに、３０ｐｐｍ以上４０００ｐｐｍ以下のヒンダードフェノール系酸化防止剤を含む絶縁層を採用する。ポリオレフィン樹脂は絶縁層の主成分として好適な成分であるが、そのままでは絶縁層の酸化による劣化によりツイナックスケーブルの伝送損失が増大する傾向がある。絶縁層がヒンダードフェノール系酸化防止剤を含むことにより、絶縁層の酸化による劣化を防止し、伝送損失の増大を抑制することができる。但し、ヒンダードフェノール系酸化防止剤を添加する際、その含有量が重要である。ヒンダードフェノール系酸化防止剤の含有量が多すぎると伝送損失が増大し、また、スキューが増大する問題がある。一方、ヒンダードフェノール系酸化防止剤が少なすぎる場合には、酸化による劣化の影響で伝送損失が増大する。具体的にはヒンダードフェノール系酸化防止剤の含有量が４０００ｐｐｍを超えると伝送損失およびスキューの増大が顕著となる。また含有量が３０ｐｐｍ未満であると酸化による劣化の抑制効果が不十分である。そのためヒンダードフェノール系酸化防止剤の含有量を３０ｐｐｍ以上４０００ｐｐｍ以下とする必要がある。
【００１３】
さらに本発明者らの検討によれば、上記のような成分を含有する被覆層であっても、誘電正接ｔａｎδが大きすぎると充分に伝送損失を低減することができない。具体的には本開示のツイナックスケーブルにおいては、周波数１０ＧＨｚの高周波電界を印加した場合における絶縁層の誘電正接ｔａｎδが３．０×１０−４を超えると、ツイナックスケーブルの信号の伝送損失が充分に低減されない。周波数１０ＧＨｚの高周波電界を印加した場合における誘電正接ｔａｎδが３．０×１０−４以下である絶縁層を備えることで、ツイナックスケーブルの信号の伝送損失を充分に低減することができる。
【００１４】
すなわち、上記ツイナックス構造を備える本開示のツイナックスケーブルにおいて、ポリオレフィン樹脂を主成分とし、３０ｐｐｍ以上４０００ｐｐｍ以下のヒンダードフェノール系酸化防止剤を含み、かつ周波数１０ＧＨｚの高周波電界を印加した場合における絶縁層の誘電正接ｔａｎδが３．０×１０−４以下である絶縁層とすることで、信号の伝送損失を充分に低減でき、また、スキューを低減することができるツイナックスケーブルとすることができる。
【００１５】
上記ツイナックスケーブルは、スキュー（信号線対の２本の信号線間の伝播遅延時間差）が６ｐｓ／ｍ以下であってもよい。スキューがこのような範囲であれば、十分に高い信頼性での信号伝送を達成することができる。
【００１６】
上記ポリオレフィン樹脂の分子量分布Ｍｗ／Ｍｎは６．０以上であるのが好ましい。上記スキューの発生を低減するためには、完成したケーブルの形状保持性を高めるだけでなく、ケーブルの形成時においてなるべく対称性の高い形状のツイナックスケーブルを形成することが重要である。一対の導体を備えるケーブルにおいては、ケーブルの対称性が損なわれると、２つの信号の進行経路の長さにズレが生じる。その結果、２つの信号間におけるスキューが生じ、通信の精度が低下する。対称性の高い絶縁層を安定的に形成するためには、絶縁層を構成する材料として、高い形状保持性と高い成形加工性を有する材料を選定することが重要となる。上記ツイナックスケーブルの絶縁層は押出成形により形成するのが生産効率上有利であることから、成形加工性のなかでも、特に高い押出成形性が求められる。
【００１７】
ポリオレフィン樹脂はそれ自体が形状保持性に優れた材料である。加えて上記ポリオレフィン樹脂の分子量分布Ｍｗ／Ｍｎが６．０以上であると、押出成形時の加工性が良好となり、対称性が高く、高精度での信号伝送に適したツイナックスケーブルを得ることが容易となる。
【００１８】
上記ポリオレフィン樹脂は、低密度ポリエチレン、直鎖状低密度ポリエチレン、中密度ポリエチレン、高密度ポリエチレンのいずれかであってもよい。ポリオレフィン樹脂としてこれらの樹脂は押出成形時の加工性に優れる。そのため、対称性が高く、高精度での信号伝送に適したツイナックスケーブルを得ることがより容易となる。
【００１９】
上記ポリオレフィン樹脂は電子線架橋されていてもよい。電子線架橋されたポリオレフィン樹脂を含有する絶縁層は、電子線架橋されていないものと比較して特に高温での形状保持性により優れ、外被を押出被覆する際に高温（１５０℃〜２００℃）に曝されても、形状を保つことができる。その結果、スキューの発生をより低減し、ケーブルの信号伝送精度の安定性をより高めることができる。
【００２０】
上記ツイナックスケーブルは、ツイナックスケーブルの長手方向に垂直な断面において、第１の信号線の重心Ｃ１と、第２の信号線の重心Ｃ２とを結ぶ線分の垂直二等分線に関して、上記断面が線対称であってもよい。このような形状を有するツイナックスケーブルは、高精度かつ高速で信号伝送を行うのに好適である。
【００２１】
本開示の多芯ケーブルは、少なくとも１本の上記ツイナックスケーブルと、ツイナックスケーブルを内包するように配置される中空筒状の外被と、を備える。高精度の信号伝送を達成するためには、ツイナックスケーブルの変形をなるべく抑制する必要がある。ツイナックスケーブルが変形すると、スキューが増大する。外被をさらに備えることで、ツイナックスケーブルの形状保持性を高め、その結果、スキューの発生をより低減することができる。
【００２２】
［本開示の実施形態の詳細］
次に、本開示のツイナックスケーブルおよび多芯ケーブルの一実施の形態を、図面を参照しつつ説明する。以下の図面において同一又は相当する部分には同一の参照番号を付しその説明は繰り返さない。
【００２３】
（実施の形態１）
［ツイナックスケーブルの構成］
まず、図１を参照して実施の形態１を説明する。図１はツイナックスケーブルの一例を示す断面模式図である。図１に示すツイナックスケーブル１００は、一本のケーブル当たり２本の信号線を有するツイナックス構造１１０を備える。図１を参照して、ツイナックス構造１１０は、第１の信号線としての第１の導体１０ａと、第２の信号線としての第２の導体１０ｂとからなる信号線対７０を含む。ツイナックス構造１１０は、さらに第１の絶縁層２０ａと、第２の絶縁層２０ｂと、ドレイン線としての第３の導体６０と、シールドテープ３０とを備える。
【００２４】
［第１の信号線、第２の信号線、およびドレイン線］
第１の信号線としての第１の導体１０ａ、第２の信号線としての第２の導体１０ｂ、及びドレイン線としての第３の導体６０はいずれも線状の形状を有する。導体１０ａ，１０ｂ，６０は導電率が高く、かつ機械的強度が大きい金属からなる。このような金属としては、例えば銅、銅合金、アルミニウム、アルミニウム合金、ニッケル、銀、軟鉄、鋼、ステンレス鋼等が挙げられる。上記第１の導体１０ａ、第２の導体１０ｂ、及び第３の導体６０としては、これらの金属を線状に成形した材料や、このような線状の材料にさらに別の金属を被覆した多層構造のもの、例えばニッケル被覆銅線、銀被覆銅線、銅被覆アルミニウム線、銅被覆鋼線等を用いることができる。
【００２５】
［絶縁層］
実施の形態１に係るツイナックスケーブル１００のツイナックス構造１１０は、絶縁層として、２つの絶縁層２０ａ，２０ｂを備える。第１の絶縁層２０ａは、第１の信号線としての第１の導体１０ａの外周側を被覆するように配置される。また第２の絶縁層２０ｂは、第２の信号線としての第２の導体１０ｂの外周側を被覆するように配置される。
【００２６】
第１の絶縁層２０ａと、第２の絶縁層２０ｂとはポリオレフィン樹脂を主成分とする。「主成分」とは、第１の絶縁層２０ａと、第２の絶縁層２０ｂとをそれぞれ構成する構成成分うち、ポリオレフィン樹脂の割合が５０質量％以上であることを意味する。第１の絶縁層２０ａと、第２の絶縁層２０ｂとをそれぞれ構成する構成成分のうち、ポリエチレンの割合が９０質量％以上であるのが好ましく、９５質量％以上であるのがより好ましく、９９質量％以上であるのが特に好ましい。
【００２７】
ポリオレフィン樹脂としては、低密度ポリエチレン（ＬＤＰＥ：Ｌｏｗ  Ｄｅｎｓｉｔｙ  Ｐｏｌｙｅｔｈｙｌｅｎｅ）、直鎖状低密度ポリエチレン（ＬＬＤＰＥ：Ｌｉｎｅａｒ  Ｌｏｗ  Ｄｅｎｓｉｔｙ  Ｐｏｌｙｅｔｈｙｌｅｎｅ）、超低密度ポリエチレン（ＶＬＤＰＥ：Ｖｅｒｙ  Ｌｏｗ  Ｄｅｎｓｉｔｙ  Ｐｏｌｙｅｔｈｙｌｅｎｅ）、高密度ポリエチレン（ＨＤＰＥ：Ｈｉｇｈ  Ｄｅｎｓｉｔｙ  Ｐｏｌｙｅｔｈｙｌｅｎｅ）ポリプロピレンホモポリマー、ポリプロピレンランダムポリマー、ポリプロピレンコポリマー、ポリ（４−メチルペンテン−１）、環状オレフィンポリマー、環状オレフィンコポリマーなどが挙げられる。なかでもＬＤＰＥ及びＬＬＤＰＥから選択される少なくとも１種が好ましい。絶縁層２０ａ，２０ｂは、ＬＤＰＥ及びＬＬＤＰＥのいずれか一方を含有していてもよく、ＬＤＰＥとＬＬＤＰＥの両方を含んでいてもよい。絶縁層２０ａ，２０ｂを構成する全ポリエチレン成分のうち、ＬＤＰＥ及びＬＬＤＰＥの合計の割合は、９０質量％以上であるのが好ましく、９５質量％以上であるのがより好ましく、９９質量％以上であるのが特に好ましい。
【００２８】
ポリオレフィン樹脂の分子量分布Ｍｗ／Ｍｎは６．０以上であるのが好ましい。分子量分布Ｍｗ／Ｍｎが６．０以上であると、押出成形時の加工性が良好となる。そのため対称性の高い形状を有し、高精度の信号伝送に適したツイナックスケーブルを得ることが容易となる。
【００２９】
絶縁層２０ａ，２０ｂを構成するポリオレフィン樹脂は電子線架橋されていてもよい。電子線架橋することによりツイナックスケーブル１００の形状保持性が高まる。その結果、ツイナックスケーブル１００の信号伝送精度の安定性をより高めることができる。
【００３０】
絶縁層２０ａ，２０ｂは、それぞれ、上記ポリオレフィン樹脂とともに、３０ｐｐｍ以上４０００ｐｐｍ以下のヒンダードフェノール系酸化防止剤を含有する。ヒンダードフェノール系酸化防止剤とは、フェノールのＯＨ基のオルト位の両方が嵩高い置換基により置換されているヒンダードフェノール構造を有する酸化防止剤である。上記嵩高い置換基としては、特に限定されないが、ｔ−ブチル基などの第３級アルキル基、ｓｅｃ‐ブチル基などの第２級アルキル基、イソブチル基やイソペンチル基などの分岐アルキル基などが挙げられる。
【００３１】
ヒンダードフェノール系酸化防止剤としては、例えば下記式（１）に示す化学構造を有する酸化防止剤が挙げられる。
【化１】
2019082437.tif 000003
（式中、Ｒは１価の有機基である。）
【００３２】
特に限定されないが、ヒンダードフェノール系酸化防止剤の具体例としては、下記式（２）：
【化２】
2019082437.tif 000004
で表されるイルガノックス（Ｒ）１０１０、下記式（３）：
【化３】
2019082437.tif 000005
で表されるイルガノックス（Ｒ）１０７６などが挙げられる。
【００３３】
第１の絶縁層２０ａと、第２の絶縁層２０ｂとは、それぞれ、これらのヒンダードフェノール系酸化防止剤のうち１種のみで含んでいてもよく、２種以上のヒンダードフェノール系酸化防止剤を含んでいてもよい。
【００３４】
第１の絶縁層２０ａと第２の絶縁層２０ｂのそれぞれにおける、ヒンダードフェノール系酸化防止剤の含有量は３０ｐｐｍ以上４０００ｐｐｍ以下である。上限は好ましくは５００ｐｐｍ、より好ましくは２００ｐｐｍ、更に好ましくは１００ｐｐｍである。また下限はより好ましくは４０ｐｐｍである。ヒンダードフェノール系酸化防止剤の含有量が多すぎると伝送損失が増大し、また、スキューが増大する。一方、ヒンダードフェノール系酸化防止剤の含有量が少なすぎても、酸化による劣化の影響でやはり伝送損失が大きくなる。第１の絶縁層２０ａ及び第２の絶縁層２０ｂにおけるヒンダードフェノール系酸化防止剤の含有量が３０ｐｐｍ以上４０００ｐｐｍ以下であることで、低伝送損失かつ低スキューを達成可能なツイナックスケーブル１００を得ることができる。なお、第１の絶縁層２０ａと第２の絶縁層２０ｂとが２種類以上のヒンダードフェノール系酸化防止剤を含む場合、上記ヒンダードフェノール系酸化防止剤の含有量とは、第１の絶縁層２０ａと第２の絶縁層２０ｂのそれぞれにおける全ヒンダードフェノール系酸化防止剤の総含有量を意味する。
【００３５】
第１の絶縁層２０ａと第２の絶縁層２０ｂは、それぞれ、周波数１０ＧＨｚの高周波電界を印加した場合における誘電正接ｔａｎδが３．０×１０−４以下である。誘電正接ｔａｎδは、好ましくは２．５×１０−４以下、より好ましくは２．０×１０−４以下である。誘電正接は材料内での電気エネルギー損失の大きさを示す指標である。
【００３６】
一例として、１０ＧＨｚにおける誘電正接の測定は、以下のように行うことができる。ＪＩＳ  Ｒ  １６４１（２００７）に従い、直径φ１８０ｍｍ、厚さ１ｍｍのシート状に成形したポリオレフィン樹脂について、測定周波数１０ＧＨｚにて測定した誘電正接（ｔａｎδ）の値を求める。得られた値に基づいて周波数１０ＧＨｚにおける誘電特性を評価することができる。周波数１０ＧＨｚの高周波電界を印加した場合における誘電正接ｔａｎδが３．０×１０−４以下の材料からなる絶縁層２０ａ，２０ｂを有することにより、高速通信用のケーブルとして好適なツイナックスケーブル１００とすることができる。
【００３７】
本実施の形態に係る第１の絶縁層２０ａと第２の絶縁層２０ｂは、必要に応じて上述した成分以外の他の添加成分を含んでもよい。例えば、適量の無機フィラー（タルクなど）やヒンダードフェノール系以外の酸化防止剤（イオウ系、リン系、アミン系、ＨＡＬＳ（ヒンダードアミン系光安定剤：Ｈｉｎｄｅｒｅｄ  Ａｍｉｎｅ  Ｌｉｇｈｔ  Ｓｔａｂｉｌｉｚｅｒｓ）など）、滑剤（脂肪酸、脂肪酸金属塩、脂肪酸エステルなど）、カーボンブラック等を含んでもよい。また着色のための顔料や染料を含んでもよい。但し、添加剤の種類や量によっては誘電正接ｔａｎδが３．０×１０−４を超える場合がある。そのため第１の絶縁層２０ａと第２の絶縁層２０ｂとが添加剤を含む場合、添加剤は周波数１０ＧＨｚの高周波電界を印加した場合における誘電正接ｔａｎδが３．０×１０−４以下であるという条件を満たす範囲内で使用される。
【００３８】
［シールドテープ］
本実施の形態においては、ツイナックスケーブル１００のツイナックス構造１１０は信号線対７０およびドレイン線としての第３の導体６０を覆うように配置されるシールドテープ３０を備える。シールドテープ３０は、ポリ塩化ビニル樹脂や難燃ポリオレフィン樹脂などの樹脂からなる絶縁フィルムの片面に導電層を設けたものである。シールドテープ３０を含むことで、外部からの電磁ノイズの干渉を防ぎ、また、信号線対の各信号線間相互の干渉を低減することができる。本実施の形態において、シールドテープ３０は絶縁層２０ａ，２０ｂの外周側を被覆するように配置される。
【００３９】
［ツイナックスケーブル１００全体の構造］
ツイナックスケーブル１００は、第１の導体１０ａと第１の絶縁層２０ａを含む第１の電線４０ａと、第２の導体１０ｂと第２の絶縁層２０ｂを含む第２の電線４０ｂとからなる信号線対７０と、ドレイン線としての第３の導体６０と、シールドテープ３０とを備える。第２の導体１０ｂは、第１の導体１０ａの長手方向に沿って、第１の導体１０ａとは離れて延在するように配置される。第１の絶縁層２０ａは第１の導体１０ａの外周側を被覆するように配置される。第２の絶縁層２０ｂは第２の導体１０ｂの外周側を被覆するように配置される。シールドテープ３０は、第１の電線４０ａと、第２の電線４０ｂと、第３の導体６０とを包みながら第１の電線４０ａと第２の電線４０ｂとの位置関係を相対的に固定するように第１の絶縁層２０ａ及び第２の絶縁層２０ｂの外周側に配置される。
【００４０】
図１を参照して、ツイナックスケーブル１００は、ツイナックスケーブル１００の長手方向に垂直な断面において、第１の信号線としての第１の導体１０ａの重心Ｃ１と、第２の信号線としての第２の導体１０ｂの重心Ｃ２とを結ぶ線分Ｃ１−Ｃ２の垂直二等分線Ｌに関して、上記断面が線対称である。このように高い対称性を有する場合、第１の導体１０ａと第２の導体１０ｂに流れる２つの信号の間でスキューが発生しにくい。そのため、第１の導体１０ａと第２の導体１０ｂとを通じて２つの信号を伝送する場合、スキューが充分に抑制された状態で信号伝送を行うことができる。その結果、高い精度での信号伝送が達成される。このようなツイナックス構造１１０を有するツイナックスケーブル１００は、差動信号を伝送するツイナックスケーブルとして、高速での通信が求められる分野において好適に使用される。
【００４１】
［ツイナックスケーブル１００の製造方法］
ツイナックス構造１１０を有するツイナックスケーブル１００は例えば以下のようにして形成される。まず線状の第１の導体１０ａと、線状の第２の導体１０ｂとを準備する。そのような線状の導体１０ａ，１０ｂは、銅製や銅合金製の素線を延伸加工し、所望の径、形状及び所望の特性（剛性など）に調整することにより準備される。
【００４２】
別途ポリオレフィン樹脂と、ヒンダードフェノール系酸化防止剤と、その他の必要な成分を混練することにより第１の絶縁層２０ａ及び第２の絶縁層２０ｂを形成するための樹脂組成物を調製する。必要に応じて添加剤を添加してもよい。但し、周波数１０ＧＨｚの高周波電界を印加した場合における第１の絶縁層２０ａ及び第２の絶縁層２０ｂの誘電正接ｔａｎδが３．０×１０−４以下となるように配合を調整する。
【００４３】
調製した樹脂組成物で第１の導体１０ａの外周側を被覆することにより、第１の絶縁層２０ａを形成する。同様に樹脂組成物で第２の導体１０ｂの外周側を被覆することにより、第２の絶縁層２０ｂを形成する。第１の導体１０ａ又は第２の導体１０ｂの外周側の被覆は、例えば押出成形機を用いて、第１の導体１０ａ又は第２の導体１０ｂを搬送しながらその外周を被覆するように樹脂組成物を押し出すことにより形成することができる。これにより、第１の電線４０ａ及び第２の電線４０ｂが形成される。第１の電線４０ａと第２の電線４０ｂを束ね、ドレイン線としての第３の導体６０を配置して、その外周にシールドテープ３０を巻くことにより、ツイナックス構造１１０を有するツイナックスケーブル１００を得ることができる。シールドテープ３０としては、例えば銅蒸着ＰＥＴテープなどのテープ状体を用いることができる。以上のようにしてツイナックス構造１１０を有するツイナックスケーブル１００が製造される。
【００４４】
［実施の形態２］
次に図２を参照して実施の形態２を説明する。図２はツイナックスケーブルの別の一例を示す断面模式図である。実施の形態１と比較して、実施の形態２においては、絶縁層２１が第１の導体１１ａと第２の導体１１ｂの両方の外周側を被覆するように一体的に形成されている点、および表面層として外被（シース）５０を備えている点で異なる。
【００４５】
図２を参照して、ツイナックスケーブル１０１は、線状の第１の導体１１ａと，線状の第２の導体１１ｂと、絶縁層２１と、ドレイン線としての第３の導体６０と、シールドテープ３１からなるツイナックス構造１１１と、外被５０とを備える。第２の導体１１ｂは、第１の導体１１ａの長手方向に沿って、第１の導体１１ａとは離れて延在するように配置される。実施の形態２に係るツイナックスケーブル１０１においては、絶縁層２１は一体的に成形され、第１の導体１１ａ及び第２の導体１１ｂのそれぞれの外周側を被覆するように配置される。第１の導体１１ａ、第２の導体１１ｂ、および絶縁層２１は信号線対７１を構成する。シールドテープ３１は信号線対７１と、ドレイン線としての第３の導体６０を覆うように配置される。
【００４６】
外被５０は、シールドテープ３１の外周側を覆うように配置される。外被５０を有することによりツイナックス構造１１１が外部環境に曝露されることなく保護される。このように外被５０を有することでツイナックスケーブル１０１の耐久性や耐候性、難燃性等が高まる。さらに外被５０を有することによりツイナックス構造１１１における形状保持性が高まる。そのため、ツイナックスケーブル１０１は外被５０を備えるのが好ましい。シールドテープ３０は、ポリ塩化ビニル樹脂や難燃ポリオレフィン樹脂などの樹脂からなるものであってもよい。
【００４７】
また第１の導体１１ａと、第２の導体１１ｂとは、実施の形態１における第１の導体１０ａ及び第２の導体１０ｂと同様の素材及び形状の材料から構成される。絶縁層２１は、実施の形態１における第１の絶縁層２０ａ又は第２の絶縁層２０ｂと同様の成分（ポリエチレン及びヒンダードフェノール系酸化防止剤）から構成される。絶縁層２１の、波数１０ＧＨｚの高周波電界を印加した場合における誘電正接ｔａｎδは２．８×１０−４以下である。またシールドテープ３１は、実施の形態１におけるシールドテープ３０と同様の材料から構成される。
【００４８】
図２を参照して、ツイナックスケーブル１０１は、ツイナックスケーブル１０１の長手方向に垂直な断面において、第１の導体１１ａの重心Ｃ１と、第２の導体１１ｂの重心Ｃ２とを結ぶ線分Ｃ１−Ｃ２の垂直二等分線Ｌに関して、上記断面が線対称である。このように高い対称性を有することで、高い精度での信号伝送が達成される。このようなツイナックスケーブル１０１は、差動信号を伝送するツイナックスケーブルとして、高速での通信が求められる分野において好適に使用される。
【００４９】
絶縁層２１は、例えば、第１の導体１１ａ及び第２の導体１１ｂを並列に配置した状態で第１の導体１１ａ及び第２の導体１１ｂを搬送しながら絶縁層２１を形成するための樹脂組成物を押出成型することにより、第１の導体１１ａ及び第２の導体１１ｂの両方の外周側を被覆するように形成された絶縁層２１を形成することができる。
【００５０】
［多芯ケーブル］
次に、本開示の別の実施形態である多芯ケーブルの一実施の形態について説明する。図３は、多芯ケーブルの一例を示す断面模式図である。図３を参照して、多芯ケーブル２００は、実施の形態１におけるツイナックスケーブル１００に相当する複数のサブユニット１０２が、さらに外被５０によって被覆されている。ツイナックスケーブルのサブユニット１０２の構造は実施の形態１におけるツイナックスケーブル１００と同じである。図３に示すような多芯ケーブル２００とすることで、ツイナックスケーブル１００，１０１と比較してさらに大容量の信号を伝送することができる。
【実施例】
【００５１】
次に、発明の効果を確認するために以下の実験を行い、特性を評価した。結果を表１および表２に示す。なお実験例１〜実験例５は実施例であり、実験例６および実験例７は比較例である。【００５２】
（絶縁層形成用樹脂組成物の特性）
表１および表２に示す配合成分を有する絶縁層形成用樹脂組成物を準備した。それぞれの樹脂組成物について、数平均分子量（Ｍｎ）、重量平均分子量（Ｍｗ）、分子量分布（Ｍｗ／Ｍｎ）、融点（℃）、融解熱量（Ｊ／ｇ）を評価した。数平均分子量、重量平均分子量及び、分子量分布についてはゲル浸透クロマトグラフィーにより測定した。融点及び融解熱量については示差走査熱量測定（ＤＳＣ：Ｄｉｆｆｅｒｅｎｔｉａｌ  ｓｃａｎｎｉｎｇ  ｃａｌｏｒｉｍｅｔｒｙ）により測定した。【００５３】
なお表１の「配合成分」に表記された成分は次の通りである。
（Ａ）ベース樹脂
・ＬＤＰＥ（低密度ポリエチレン）：密度０．９１５ｇ／ｍＬ、
・ＬＬＤＰＥ（直鎖状低密度ポリエチレン）：密度０．９２０ｇ／ｍＬ
（Ｂ）ヒンダードフェノール系酸化防止剤
・イルガノックス（Ｒ）１０７６（ＢＡＳＦ社製、上記式（３）参照）
・アデカスタブＡＯ−８０（株式会社ＡＤＥＫＡ製、３，９−ビス｛２−［３−（３−ｔｅｒｔ−ブチル−４−ヒドロキシ−５−メチルフェニル）プロピオニルオキシ］−１，１−ジメチルエチル｝−２，４，８，１０−テトラオキサスピロ［５．５］ウンデカン）【００５４】
（ツイナックスケーブルの評価）
上記絶縁層形成用樹脂組成物と共に、線状で、断面形状が円形の１対の導体を準備した、それぞれの導体の外周面を各絶縁層形成用樹脂組成物で被覆するように押出成形を行い、得られた２本の電線にドレイン線としての導体を沿わせて、これらをシールドテープ（銅蒸着ＰＥＴテープ）で巻き、更にその外周側を保護皮膜で被覆することにより、図１に示すツイナックスケーブル１００と同様の構造を有する評価用ツイナックスケーブルを得た。評価用ツイナックスケーブルの仕様を、表１および表２の「ケーブルの仕様」の欄に示す。【００５５】
（誘電正接の測定）
上記絶縁層形成用樹脂組成物をプレス成形して得られるシート状の試料を作製した。プレス成形の条件は１５０℃にて３分間予備加熱した後、さらにその温度で加圧し、５分間保持した。得られたシート状の試料に対して、ＪＩＳ  Ｒ１６４１（２００７）に準ずる方法に従って、周波数１０ＧＨｚの高周波電界を印加した場合における誘電正接を測定した。結果を表１および表２に示す。【００５６】
（伝送損失およびスキューの評価）
伝送損失を検証するため、図１に示した差動信号伝送用ケーブルにおいて、差動モードインピーダンスが１００Ωとなるように導体１０ａ、１０ｂの導体径及び、絶縁層２０ａ、２０ｂの厚みを設定し、その特性を評価した。ツイナックスケーブル１００の高さ寸法Ｈは１．６０ｍｍとし、幅寸法Ｗは３．２０ｍｍとした。伝送損失の評価にはネットワークアナライザを用い、スキューの評価には、立ち上り時間３５ｐｓのパルス信号を用いたＴＤＲ（Ｔｉｍｅ  Ｄｏｍａｉｎ  Ｒｅｆｌｅｃｔｏｍｅｔｒｙ）測定器を用いた。【００５７】
（酸化誘導時間の測定）
酸素雰囲気下で一定温度に加熱した際の発熱ピークより酸化誘導時間を評価した。具体的には示差走査熱量分析計（島津製作所製ＤＳＣ−５０）を用い、アルミ製容器（φ５ｍｍ）に約３ｍｇの試料を入れ、アルミの蓋を被せたサンプルを作製し、前記示差走査熱量分析計にセットする。窒素雰囲気下で昇温し（２０℃／ｍｉｎ）し、測定温度に達すると５分放置、その後、酸素雰囲気下に切り替え、酸素雰囲気下で発熱反応が生じるまでの時間を測定し、酸化誘導時間（分）とした。２００℃、２２０℃の２条件にて酸化誘導時間を評価した。結果を表１および表２に示す。【００５８】
各実験例の内容及び評価結果を表１及び表２に示す。【００５９】
【表１】
2019082437.tif 000006
【００６０】
【表２】
2019082437.tif 000007
*導体と絶縁層とからなる単線の絶縁電線（信号線）の外径【００６１】
表１及び表２に示す結果からわかるように、ポリオレフィン樹脂と、３０ｐｐｍ以上４０００ｐｐｍ以下のヒンダードフェノール系酸化防止剤とを含む絶縁層を備えた実験Ｎｏ．１〜実験Ｎｏ．４の実験例の評価用ツイナックスケーブルにおいては、周波数１０ＧＨｚの高周波電界を印加した場合における絶縁層の誘電正接（ｔａｎδ）がそれぞれ、１．５×１０−４、１．６×１０−４、２．８×１０−４、１．７×１０−４、１．７×１０−４であり、いずれも３．０×１０−４以下であった。この評価用ツイナックスケーブルについて伝送損失を測定したところ、いずれも充分に低い値を示した。【００６２】
さらに、表１に示す評価結果によれば、分子量分布Ｍｗ／Ｍｎが６．０以上のポリオレフィン樹脂を用いることで、スキューが６ｐｓ／ｍ以下のツイナックスケーブルが得られることも明らかとなった。分子量分布Ｍｗ／Ｍｎが６．０以上のポリオレフィン樹脂を用いた実験Ｎｏ．１〜実験Ｎｏ．４の実験例と、分子量分布Ｍｗ／Ｍｎが６．０未満のポリオレフィン樹脂を用いた実験Ｎｏ．５の実験例とを比較すると、前者ではいずれもスキューが６ｐｓ／ｍ以下であるのに対し、後者は７．２ｐｓ／ｍと高い。このように絶縁層を構成するポリオレフィン樹脂として分子量分布Ｍｗ／Ｍｎが６．０以上のポリオレフィン樹脂を選択することが好ましい。【００６３】
一方、ヒンダードフェノール系酸化防止剤の含有量が２０ｐｐｍと３０ｐｐｍ以上４０００ｐｐｍ以下の範囲から外れる実験Ｎｏ．６の実験例（比較例）の評価用ツイナックスケーブルにおいては、酸化誘導時間が非常に短いことがわかる。したがって、絶縁層中のヒンダードフェノール系酸化防止剤の含有量が３０ｐｐｍ以下の実験Ｎｏ．６の実験例は、実験Ｎｏ．１〜５の実験例（実施例）と比較して、酸化劣化の進行度の大きさにおいて劣ることがわかる。【００６４】
また、ヒンダードフェノール系酸化防止剤を４０００ｐｐｍよりも多く含む実験Ｎｏ．７の実験例（比較例）の評価用ツイナックスケーブルにおいては、誘電正接および伝送損失が大きいことがわかる。さらにスキューも６．２ｐｓ／ｍと高い。このように、ヒンダードフェノール系酸化防止剤を４０００ｐｐｍよりも多く含む場合、ツイナックスケーブルの伝送特性が不充分であることが明らかとなった。【００６５】
このように、本開示のツイナックスケーブルおよび多芯ケーブルによれば、信号の伝送損失を充分に低減できるツイナックスケーブルおよび多芯ケーブルを提供することが可能となる。【００６６】
今回開示された実施の形態及び実施例はすべての点で例示であって、どのような面からも制限的なものではないと理解されるべきである。本発明の範囲は上記した意味ではなく、請求の範囲によって示され、請求の範囲と均等の意味及び範囲内でのすべての変更が含まれることが意図される。
【符号の説明】
【００６７】
１０ａ  第１の導体
１０ｂ  第２の導体
１１ａ  第１の導体
１１ｂ  第２の導体
２０ａ  第１の絶縁層
２０ｂ  第２の絶縁層
２１  絶縁層
３０  シールドテープ
３１  シールドテープ
４０ａ  第１の電線
４０ｂ  第２の電線
５０  外被
６０  第３の導体
７０  信号線対
７１  信号線対
１００  ツイナックスケーブル
１０１  ツイナックスケーブル
１０２  サブユニット
１１０  ツイナックス構造
１１１  ツイナックス構造
２００  多芯ケーブル
【図１】
2019082437.tif 000008
【図２】
2019082437.tif 000009
【図３】
2019082437.tif 000010
【国際調査報告】
2019082437.tif 000011
2019082437.tif 000012
2019082437.tif 000013
2019082437.tif 000014